(57)【特許請求の範囲】
【請求項１】
ＺｎＯを５０〜８０モル％、Ｂ2Ｏ3および／またはＰ2Ｏ5を２０〜５０モル％含有し、アルカリ金属酸化物の含有割合が０〜１モル％であるガラスを有効成分とする耐水性に優れる抗菌剤及び熱硬化性樹脂からなることを特徴とする抗菌性人工大理石。
【請求項２】
ゲルコート層を基材樹脂の表面に有する人工大理石において、ゲルコート層が請求項１記載の抗菌剤及び熱硬化性樹脂からなることを特徴とする抗菌性人工大理石。
【発明の詳細な説明】
【０００１】
【発明の属する技術分野】
本発明は、キッチンカウンター、洗面台、トイレ用品、バス用品等に用いられる抗菌性人工大理石に関する。更に詳しくは、熱硬化性樹脂を主成分とする人工大理石において、加工時、保存時及び使用時に経時的に変色が極めて少なく、安定して抗菌効果を示す抗菌性を付与させた抗菌性人工大理石に関する。
【０００２】
【従来の技術】
人工大理石は、耐熱性、耐水性、耐摩耗性などが優れるため、キッチンカウンター、洗面台、トイレ用品、バス用品等に広く用いられている。これら用途はほとんどが水周りで使用されるため細菌や黴が繁殖しやすい条件となっている。特に不特定多数の人たちが使用する病院、学校、公共施設等では、メチシリン耐性黄色ブドウ球菌（ＭＲＳＡ）の院内感染、大腸菌Ｏ−１５７による集団食中毒等の問題があり、人工大理石の抗菌化が強く望まれている。
【０００３】
これらの問題を解決するため、抗菌剤を人工大理石に添加したり表面層に塗布する試みがなされている。抗菌剤は有機系抗菌剤と無機系抗菌剤に大別できるが、前者は安全性、腐食性、抗菌効果の持続性に疑問がある。一方、無機系抗菌剤は安全性、腐食性、効果の持続性に優れる。しかし、無機系抗菌剤の大部分は、抗菌効果を有する銀を含有するものが大部分であるため、加工時、保存時あるいは使用時に経時的に変色が起こるという問題がある。
【０００４】
人工大理石は、水、熱水、各種食材、各種洗浄剤、熱等にさらされる機会が多いため、非常に変色が起こりやすい。変色を防止するため、特定担体に銀イオンを担持させたを抗菌剤を使用する方法があるが、銀を有しているいる以上、変色を十分に抑制することが出来ない。さらに、抗菌剤そのものをマイクロカプセル化する方法も提案されているが、抗菌効果が低下するという問題がある。
【０００５】
また、銀を含まない抗菌剤として、亜鉛を含有する抗菌剤用ガラスが特開平７−２５７９３８号が提案されている。この抗菌剤用ガラスは、溶出する亜鉛により抗菌効果を発現させるものであるため、初期の抗菌性は高いが、抗菌効果の持続性が十分ではない。更に耐水性が低いため、これを添加した人工大理石は温水により白化するという問題がある。
【０００６】
【発明が解決しようとする課題】
本発明は、キッチンカウンター、洗面台、トイレ用品、バス用品等に用いられる熱硬化性樹脂を主成分とする人工大理石において、加工時、保存時及び使用時に経時的に変色が極めて少なく、安定して抗菌効果を示す抗菌性人工大理石を提供することを課題とするものである。
【０００７】
【課題を解決するための手段】
本発明者らは、上記の課題を解決するために鋭意検討した結果、ＺｎＯを極めて高濃度で含有させ、逆にアルカリ金属酸化物の含有割合を極めて低濃度とした特定のガラス質抗菌剤を熱硬化性樹脂に含有させた人工大理石は、上記課題を解決した極めて優れたものであることを見出し、本発明を完成した。
即ち、本発明は、ＺｎＯを５０〜８０モル％、Ｂ2Ｏ3および／またはＰ2Ｏ5を２０〜５０モル％含有し、アルカリ金属酸化物の含有割合が０〜１モル％であるガラスを有効成分とする抗菌剤及び熱硬化性樹脂からなることを特徴とする抗菌性人工大理石である。
【０００８】
【発明の実施の形態】
以下、本発明について詳細に説明する。
○抗菌剤
本発明における抗菌剤（以下、ガラス質抗菌剤と略称する）は、ＺｎＯを５０〜８０モル％と、Ｂ2Ｏ3および／またはＰ2Ｏ5を２０〜５０モル％含有し、アルカリ金属酸化物の含有割合が０〜１モル％であるガラスを有効成分とするものである。
【０００９】
好ましいＺｎＯの含有割合は、５５〜７５モル％であり、より好ましくは、６０〜７０モル％である。ＺｎＯを８０モル％より多く配合すると、安定してガラス化させにくいという問題があり、５０モル％未満では本発明のガラスの抗菌性が不十分となる。
【００１０】
好ましいＢ2Ｏ3および／またはＰ2Ｏ5の含有割合は、２５〜４５モル％であり、より好ましくは３０〜４０モル％である。Ｂ2Ｏ3および／またはＰ2Ｏ5を５０モル％より多く配合すると、本発明のガラスの水溶解性が大きくなってしまい、本発明のガラスが有する優れた抗菌性、耐変色性が損なわれるという問題があり、２０モル％未満では安定してガラス化させにくいという問題がある。Ｂ2Ｏ3とＰ2Ｏ5の配合は両方又はどちらか一方のみであっても良い。
【００１１】
本発明におけるガラス質抗菌剤において、アルカリ金属酸化物の含有割合は０〜１モル％であり、このことは本発明の人工大理石において優れた抗菌性、耐変色性を発揮させる上で極めて重要である。即ち、アルカリ金属酸化物の含有割合が１モル％より大きいと、本発明におけるガラス質抗菌剤の水溶解性が極めて大きくなってしまい、本発明の人工大理石における持続性のある抗菌性、耐変色性が損なわれてしまう。
【００１２】
本発明における必須のガラス形成成分は、Ｂ2Ｏ3又はＰ2Ｏ5であるが、所望によりその他のガラス形成成分を追加することができる。その他のガラス形成成分の好ましい例として、ＳｉＯ2、Ａｌ2Ｏ3、ＴｉＯ2、ＺｒＯ2等がある。その他のガラス形成成分の好ましい含有割合は、２０モル％以下であり、より好ましくは１５モル％以下である。
【００１３】
又、所望により、ＭｇＯ、ＣａＯ及びＣａＦ2等を適宜含有させることができる。これらの所謂「修飾成分」は、ガラスの溶融や成形性を容易にするのに有効であるが、多量に含有させると、ガラスの耐水性が低下する恐れがあるので、多くとも３モル％以下とするのが好ましく、より好ましくは１モル％以下である。
【００１４】
本発明におけるガラス質抗菌剤を製造する方法に制限はなく、既知の製造方法を採用できる。一般には、ガラスの原料調合物を溶融釜で１０００〜２０００℃で溶解した後、溶解物を急冷して、ガラスを調製後、得られた塊状ガラスを粉砕することにより粉末状のガラスを容易に得ることができる。
【００１５】
本発明におけるガラス質抗菌剤の有効成分であるガラスは、従来と比較して格段に優れた抗菌性を発揮させるために、酸化亜鉛（融点：約2000℃）の濃度が従来の抗菌剤用ガラスに比較して高いので、ガラス化が難しいと考えられるかもしれないが、これは思い過ごしである。酸化亜鉛自体はガラスの網目を形成する能力を有しているので、適当な溶融温度で溶解し、溶融物の冷却特性に合った急冷手段を用いれば、本発明における任意の組成を有するガラスを容易に得ることができる。
【００１６】
急冷効果を高めるには、溶解物と冷却体との接触面積を大きくすることが有効であり、例えば水等の冷媒で冷却された２個の回転する金属ローラー間にガラスの溶解物を高速で通すことにより、極めて大きな冷却効果が得られ、この冷却方法を用いれば、ガラス化は極めて容易である。又、この方法により冷却すると、ローラー間から出たガラスは薄い板状に成形されているので、粉末状に粉砕することも極めて容易に行うことができる。
【００１７】
○４価金属リン酸塩系抗菌剤
本発明におけるガラス質抗菌剤は、４価金属リン酸塩系抗菌剤を併用すると、その抗菌性を一層高めることができる。これはガラス中の亜鉛イオンと４価金属リン酸塩系抗菌剤中の抗菌性金属イオンの２種の異なる抗菌成分による相乗効果が得られるためである。
【００１８】
また、本発明におけるガラス質抗菌剤は、その耐変色防止効果が極めて優れているので、４価金属リン酸塩系抗菌剤を併用することで樹脂製品の着色、変色が起こることはない。
本発明における４価金属リン酸塩系抗菌剤は、下記一般式〔１〕で示される。
Ｍ1aＡbＭ2c（ＰＯ4）d・ｎＨ2Ｏ            〔１〕
（Ｍ1は銀、銅、亜鉛、錫、水銀、鉛、鉄、コバルト、ニッケル、マンガン、砒素、アンチモン、ビスマス、バリウム、カドミウム及びクロムから選ばれる少なくとも１種のｌ価（ｌは正の整数）の金属イオンであり、Ａはアルカリ金属イオン、アルカリ土類金属イオン、アンモニウムイオン及び水素イオンから選ばれる少なくとも１種のｍ価（ｍは正の整数）のイオンであり、Ｍ2は４価金属イオンであり、ｎは０≦ｎ≦６を満たす数であり、ａ及びｂはいずれもｌａ＋ｍｂ＝１又はｌａ＋ｍｂ＝２を満たす正数であり、ｃ及びｄはｌａ＋ｍｂ＝１の時、ｃ＝２、ｄ＝３であり、ｌａ＋ｍｂ＝２の時ｃ＝１，ｄ＝２である。）
【００１９】
上記一般式〔１〕で示される化合物は、層状構造又は空間群Ｒ3 Ｃに属する３次元編目状構造を有する結晶性化合物又はアモルファスである。
本発明における４価金属リン酸塩系抗菌剤は、物性変化が少ないことから３次元網目状構造を有する結晶性化合物が好ましい。
上記一般式〔１〕におけるＭ1は、いずれも防かび、抗菌性及び防藻性を示す金属として知られたものであり、これらの中で銀は、安全性の他、防かび、抗菌性及び防藻性を高めることができる金属として特に有効である。
【００２０】
上記一般式〔１〕におけるＡは、アルカリ金属イオン、アルカリ土類金属イオン、アンモニウムイオン又は水素イオンから選ばれる少なくとも１種のイオンであり、好ましい具体例には、リチウム、ナトリウム及びカリウム等のアルカリ金属イオン、マグネシウム又はカルシウム等のアルカリ土類金属イオン又は水素イオンがあり、これらの中では、化合物の安定性及び安価に入手できる点からカリウム、ナトリウム及び水素イオンが好ましいイオンである。
【００２１】
上記一般式〔１〕におけるＭ2は、４価金属イオンであり、好ましい具体例には、ジルコニウム、チタン又は錫があり、化合物の安全性を考慮すると、ジルコニウム及びチタンは、特に好ましい４価金属イオンである。
【００２２】
防かび、抗菌性及び防藻性を発揮させるには、一般式〔１〕におけるａの値は大きい方がよいが、ａの値が０. ００１以上であれば、充分に防かび、抗菌性及び防藻性を発揮させることができる。しかし、ａの値が０. ００１未満であると、防かび、抗菌性及び防藻性を長時間発揮させることが困難となる恐れがあるので、ａの値を０. ０１以上の値とすることが好ましい。また、少量の添加で効果を得るためにはａの値は０．１以上とすることがより好ましい。
【００２３】
上記一般式〔１〕の抗菌剤の好ましい具体例として、以下のものがある。
Ａｇ0.001Ｌｉ1.999Ｚｒ（ＰＯ4）2
Ａｇ0.01Ｎａ1.99Ｚｒ（ＰＯ4）2
Ａｇ0.01Ｋ1.99Ｓｎ（ＰＯ4）2・１．２Ｈ2Ｏ
Ａｇ0.1  （ＮＨ4）1.9  Ｔｉ（ＰＯ4）2・４Ｈ2Ｏ
及び化合物１モル当たりの銀イオンの電荷量と同じ電荷量になるようにしながら、上記各式におけるＡｇをＺｎ、Ｍｎ、Ｎｉ、Ｐｂ、Ｈｇ、Ｓｎ、又はＣｕと置換した化合物である。
又、以下の抗菌剤も好ましいものである。
Ａｇ0.005  Ｌｉ0.995  Ｚｒ2（ＰＯ4）3
Ａｇ0.01（ＮＨ4）0.99Ｚｒ2（ＰＯ4）3
Ａｇ0.05Ｎａ0.95Ｚｒ2（ＰＯ4）3
Ａｇ0.2  Ｋ0.8Ｔｉ2（ＰＯ4）3
Ａｇ0.1  Ｈ0.9Ｚｒ2（ＰＯ4）3
Ａｇ0.40Ｈ0.15Ｎａ0.45Ｚｒ2  （ＰＯ4）3
Ａｇ0.60Ｈ0.10Ｎａ0.30Ｚｒ2  （ＰＯ4）3
及び化合物１モル当たりの銀イオンの電荷量と同じ電荷量になるようにしながら、上記各式におけるＡｇをＺｎ、Ｍｎ、Ｎｉ、Ｐｂ、Ｈｇ、Ｓｎ、又はＣｕと置換した化合物等である。
【００２４】
本発明における４価金属リン酸塩系抗菌剤は、抗菌性金属イオンをリン酸塩系化合物に担持させたものであり、リン酸塩系化合物を合成する方法には、焼成法、湿式法及び水熱法等があり、公知の製造方法により容易に得ることができる。
【００２５】
４価金属リン酸塩系化合物に抗菌性金属イオンを担持させる方法には特に制限はない。しかし、イオン交換反応により担持させる方法が一般的である。
【００２６】
○ガラス質抗菌剤と４価金属リン酸塩系抗菌剤の配合割合
本発明における４価金属リン酸塩系抗菌剤の好ましい配合割合は、本発明におけるガラス質抗菌剤との合計重量１００重量部（以下、部と略す）当たり０〜７０部であり、より好ましくは０〜５０部である。７０部より多くしても、ガラス質抗菌剤との併用効果の大きな向上が望めず、一方樹脂に添加した際に、４価金属リン酸塩系抗菌剤による変色が起こる恐れがある。
【００２７】
また、本発明における抗菌性人工大理石には、ガラス質抗菌剤又はこれに４価金属リン酸塩系抗菌剤を配合した抗菌剤組成物以外に、その他の物性を改善するために、必要に応じて種々の他の添加剤を混合することもできる。具体例としては、酸化防止剤、耐光安定剤、帯電防止剤、耐衝撃強化剤などがある。
【００２８】
○抗菌剤組成物の調製方法
本発明におけるガラス質抗菌剤と４価金属リン酸塩系抗菌剤の混合方法は特に制限はない。例えば、ヘンシェルミキサ−を用いての混合が挙げられ、混合条件は混合量により適宜、回転数（８００〜３０００ｒｐｍ）と混合時間（数分〜数十分）のみで調整を行えばよく、常温常圧で行うことが可能である。
【００２９】
○熱硬化性樹脂
本発明の抗菌性人工大理石は、人工大理石の全体に抗菌剤を含有させたものと人工大理石の表面を構成するゲルコート層に抗菌剤を含有させたものがある。
ゲルコート層を有する場合と有しない場合の何れの場合も人工大理石基材及びゲルコート層は熱硬化性樹脂からなる。
【００３０】
本発明に用いる熱硬化性樹脂としては、硬化して人工大理石基材又はゲルコート層を形成できる樹脂であれば特に制限はなく、例えば、イソフタル酸系不飽和ポリエステル、テレフタル酸系不飽和ポリエステル、エポキシ（メタ）アクリレート、メラミンアクリレート、メラミン（メタ）アクリレート、（メタ）アクリレート、メチル（メタ）アクリレートなどのポリマー、オリゴマーあるいはこれらの重合体を形成する重合性単量体の少なくとも１種を主成分とするもの等がある。
【００３１】
又、必要に応じ、架橋剤、硬化剤、硬化促進剤、着色剤等を添加することができる。
架橋剤として、エチレングリコールジ（メタ）アクリレート、トリエチレングリコールジ（メタ）アクリレート、トリエチレングリコールジ（メタ）アクリレート等が挙げられる。硬化剤として、ターシャリーブチルパーオキシマレイン酸、過酸化ベンゾイル、メチルエトルケトンパーオキサイド等が挙げられる。硬化促進剤として、ナフテン酸コバルト等が挙げられる。
【００３２】
ガラス質抗菌剤又はこれと４価金属リン酸塩系抗菌剤を配合した抗菌剤組成物を人工大理石用組成物に配合する方法は公知の方法をどれも採用できる。例えば、人工大理石用組成物にガラス質抗菌剤又は抗菌剤組成物を所定量添加し、ニーダー、ミキサー、ロールミル、押し出し機等で混練、混合すればよい。
ガラス質抗菌剤又は抗菌剤組成物の人工大理石又はゲルコート層における好ましい配合割合は、人工大理石又はゲルコート層１００部当たり０.０５〜１０部であり、より好ましくは０.５〜５部である。０.０５部より少ないと抗菌性人工大理石の抗菌性が不充分となる恐れがあり、一方１０部より多く配合しても抗菌効果の向上が殆どない。
【００３３】
○抗菌性人工大理石の作製方法
抗菌性人工大理石は、次のようにして作製される。熱硬化性樹脂、硬化触媒、ガラス質抗菌剤またはこれと４価金属リン酸塩系抗菌剤を配合した抗菌剤組成物を混合する。必要に応じ、ガラス繊維や水酸化アルミニウム等の無機質充填材、架橋剤、硬化促進剤、顔料等を添加、混合すればよい。この混合物を型に注入し、室温または加熱により硬化させることにより人工大理石が得られる。注入成型以外にも、射出成型、プレス成型等、他の成型方法を用いることも可能であるが、注入成型が最も好ましい。
【００３４】
又、ゲルコート層を基材樹脂の表面に有する人工大理石の場合は、一般に次のようにして作製される。成型用の型に、ゲルコート層作製用塗料組成物をスプレーアップ法等により塗装、硬化させる。次に基材樹脂用組成物を型に注入し、硬化させる。ゲルコート層と基材樹脂の積層品を脱型することにより、人工大理石が得られる。
【００３５】
【作用】
本発明におけるガラス質抗菌剤が優れた抗菌性、耐変色性を有する機構について以下のように推定される。即ち、本発明におけるガラス質抗菌剤は高濃度のＺｎＯを含有し、且つアルカリ金属の含有割合が極めて低濃度であることから、水溶解性が極めて小さく、先ず耐水性に優れる。ガラス質抗菌剤を構成するガラスの表面層はＺｎの溶出が少ないので、ガラス表面層には常に高濃度のＺｎが存在し、Ｚｎによる抗菌性を長期間持続させることができる。また、ガラス質抗菌剤の水溶解性が小さいので変色要因となるＺｎイオンやアルカリ金属イオンの溶出が少なく、耐変色性が優れる。
上記のガラス質抗菌剤と本特許に使用される４価金属リン酸塩系抗菌剤を併用すると、各々が単独の場合より抗菌性が向上するのは、複数の抗菌剤を共存させるとそれぞれの抗菌剤の相乗効果が発揮されるものと推定される。
【００３６】
【実施例】
以下、本発明を実施例によりさらに具体的に説明する。
合成例１（４価金属リン酸塩系抗菌剤）
硫酸ジルコニウムの水溶液及びリン酸の水溶液をジルコニウムとリンの比が２：３になるように混合することにより沈澱物を生じさせ、水酸化ナトリウムの水溶液を用いてｐＨを２に調整したのち、水熱状態下で１３０℃、１２時間加熱することにより結晶性リン酸ジルコニウム〔ＮａＺｒ2（ＰＯ4）3〕を得た。
上記で得たリン酸塩系化合物をよく水洗後、硝酸銀及び１Ｎの硝酸水溶液に添加し、６０℃で４時間撹拌した後、充分に水洗、乾燥した。これを焼成炉にて７５０℃で４時間焼成した後、粉砕することにより銀系無機抗菌剤Ａｇ0.50Ｎａ0.23Ｈ0.27Ｚｒ2（ＰＯ4）3を得た。得られた銀系無機抗菌剤は平均粒径が０.９２μである白色粉末である。
【００３７】
合成例２（ゼオライト系抗菌剤の調製）
合成例１で合成した結晶性リン酸ジルコニウムに代えて、市販のゼオライト４Ａを用いた以外は参考例１と同様にして、銀の含有割合が４重量％である抗菌性ゼオライトを得た。
【００３８】
参考例１（ガラス質抗菌剤の調製）
表１において試料Ｎｏ.１〜Ｎｏ.３で示した組成の原料調合物を１０００〜１４００℃で溶解してガラスを作製後、得られたガラスをボ−ルミルにて湿式粉砕して平均粒径約１０μｍのガラス質抗菌剤を得た。
【００３９】
比較参考例１（ガラス質抗菌剤の調製）
表１において試料Ｎｏ.４〜Ｎｏ.６で示した組成の原料調合物を用いた以外は参考例１と同様にして平均粒径約１０μｍのガラス質抗菌剤を得た。
【００４０】
参考例２（抗菌剤組成物の調製）
合成例１にて調製した４価金属リン酸塩系抗菌剤とガラス質抗菌剤試料Ｎｏ.１または３を、表２に示した割合で配合して抗菌剤組成物（試料Ｎｏ.７〜試料Ｎｏ.１０）を得た。
【００４１】
【表１】
0004206513.tif 000002
【００４２】
【表２】
0004206513.tif 000003
【００４３】
実施例１
ポリメチルメタアクリレート／メチルメタアクリレート１００部に対して、水酸化アルミニウム１５０部を添加し、さらに硬化剤、硬化促進剤を加えた人工大理石樹脂組成物１００部に対して、参考例１及び参考例２にて調製した各種ガラス質抗菌剤（試料Ｎｏ.１〜Ｎｏ.３）又は抗菌剤組成物（試料No.７〜１０）を１．０部添加、混合した。この組成物を型内に注入、室温で硬化、脱型させることにより抗菌性人工大理石を得た（試作No.１〜Ｎｏ.３、試作No.７〜１０。但し、試作No.Ｋの人工大理石は試料No.Ｋのガラス質抗菌剤、抗菌剤組成物又は抗菌剤を用いて作製したものである（Ｋは正の整数）。以下、比較例１において同様に表示した）。
【００４４】
比較例１
実施例１におけるガラス質抗菌剤又は抗菌剤組成物に代えて、参考例２で調製した試料Ｎｏ.４〜Ｎｏ.６のガラス質抗菌剤を用いた以外は実施例１と同様にして抗菌性人工大理石を得た（試作No.４〜Ｎｏ.６）。
【００４５】
比較例２
実施例１におけるガラス質抗菌剤又は抗菌剤組成物に代えて、合成例１で調製した抗菌剤を用いた以外は実施例１と同様にして抗菌性人工大理石を得た（試作No.１１）。
【００４６】
比較例３
実施例１におけるガラス質抗菌剤又は抗菌剤組成物に代えて、合成例２で調製した抗菌剤を用いた以外は実施例１と同様にして抗菌性人工大理石を得た（試作No.１２）。
【００４７】
比較例４
抗菌剤を添加しなかったこと以外は実施例１と同様にして人工大理石を得た（試作Ｎｏ.１３）。
【００４８】
評価試験１
実施例１及び比較例１〜４にて作製した抗菌性人工大理石の色彩を目視で確認することで変色性評価とした。
また、作製した成型体の抗菌力を、以下の方法により評価した。
被検菌には大腸菌を用い、抗菌性人工大理石を５ｃｍ×５ｃｍ×２ｍｍのプレートに切断し、プレート表面１枚当りの菌数が１０5〜１０6個となるように菌液０.５ｍｌを表面に滴下した。その上から４.５ｃｍ×４.５ｃｍのポリエチレン製フィルムを被せ、菌液を表面に一様に接触させ、温度３５℃、湿度９５ＲＨ％で２４時間保存した。保存開始直後（理論添加菌数）及び２４時間保存した後に、菌数測定用培地（ＳＣＤＬＰ液体培地）でプレート上の生残菌を洗い出し、この洗液について、普通寒天培地を用いる混釈平板培養法（３７℃２日間）により生菌数を測定して、プレートの５ｃｍ×５ｃｍ当りの生菌数に換算した。なお、初発菌数は１．４×１０5であり、サンプルを用いずに同様の操作を行った対照の菌数は９．５×１０6であった。
さらに、プレートを、８０℃の温水に５００時間浸漬させた後の色彩、及び抗菌力を評価し、その結果を表３に合わせて示した。
【００４９】
【表３】
0004206513.tif 000004
【００５０】
本発明におけるガラス質抗菌剤または抗菌剤組成物を配合した抗菌性人工大理石（試作Ｎｏ.１〜３、及び７〜１０）は抗菌性、耐変色性、耐温水性とも優れた性能を有していることが確認された。
一方、 ＺｎＯの含有割合は大きいが、アルカリ金属酸化物の含有割合が１モル％より大きいガラス質抗菌剤を配合したプレート（試作No.４）は、耐変色性に劣り、ＺｎＯの配合モル比の小さい抗菌剤用ガラスを配合したプレート（試作No.５）は抗菌性に劣る結果となった。また、ガラス中に亜鉛と共に銀を含有させたプレート（試作No.６）は耐変色性に劣る結果となった。
【００５１】
実施例２
イソフタル酸系不飽和ポリエステル樹脂１００部に対して、参考例１にて調製した各種ガラス質抗菌剤（試料Ｎｏ.１〜Ｎｏ.３）又は抗菌剤組成物（試料No.７〜１０）を１．０部添加、混合した。
硬化剤としてメチルエトルケトンパーオキサイド、および硬化促進剤としてナフテン酸コバルトを所定量添加し、ゲルコート層作製用塗料組成物を得た。成型型の内側にスプレーガンにより塗料組成物を厚さが約０．５ｍｍとなるように塗布し、室温で硬化させた。引き続き水酸化アルミニウムを５０重量％含有するイソフタル酸系不飽和ポリエステル樹脂を主成分とする基材樹脂組成物を型内に注入、室温で硬化、脱型させることにより人工大理石成型体を得た（試作No.G１〜Ｎｏ.G３、試作No.G７〜G１０。但し、試作No.GＫの人工大理石は試料No.Ｋのガラス質抗菌剤、抗菌剤組成物又は抗菌剤を用いて作製したものである（Ｋは正の整数）。以下、比較例５において同様に表示した）。
【００５２】
比較例５
実施例２におけるガラス質抗菌剤又は抗菌剤組成物に代えて、合成例１で調製した抗菌剤を用いた以外は実施例２と同様にして抗菌性人工大理石を得た（試作No.G１１）。
【００５３】
比較例６
実施例２におけるガラス質抗菌剤又は抗菌剤組成物に代えて、合成例２で調製した抗菌剤を用いた以外は実施例２と同様にして抗菌性人工大理石を得た（試作No.G１２）。
【００５４】
比較例７
抗菌剤を添加しなかったこと以外は実施例２と同様にして人工大理石を得た（試作Ｎｏ.G１３）。
【００５５】
評価試験２
実施例１及び比較例１〜４にて作製した抗菌性人工大理石について行った方法と同様にして、実施例２、比較例５〜７にて作製した抗菌性人工大理石について、抗菌性、耐変色性、耐温水性を評価した。
【００５６】
【表４】
0004206513.tif 000005
【００５７】
本発明におけるガラス質抗菌剤又は抗菌剤組成物を配合した抗菌性人工大理石（試作Ｎｏ.G１〜G３、及びG７〜G１０）は抗菌性、耐変色性、耐温水性とも優れた性能を有していることが確認された。
一方、 ＺｎＯの含有割合は大きいが、アルカリ金属酸化物の含有割合が１モル％より大きい抗菌剤用ガラスを配合した抗菌性プレート（試作No.G４）は、耐変色性に劣り、ＺｎＯの配合モル比の小さい抗菌剤用ガラスを配合した抗菌性プレート（試作No.G５）は抗菌性に劣る結果となった。また、ガラス中に亜鉛と共に銀を含有させた抗菌性プレート（試作No.G６）は耐変色性に劣る結果となった。
【００５８】
【発明の効果】
本発明の抗菌性人工大理石は、加工時、保存時及び使用時に経時的に変色が極めて少なく、安定して抗菌効果を示す優れた抗菌性を有している。
又、本発明の抗菌性人工大理石は、耐温水性、及び耐変色性をも有しており、キッチンカウンター、洗面台、トイレ用品、バス用品等に用いられる人工大理石として極めて有用である。